СПОСОБ ПОЛУЧЕНИЯ ВЫСОКОЧИСТОГО ОКСИДА НЕОДИМА ПРИ ПЕРЕРАБОТКЕ ШЛИФОТХОДОВ ПРОИЗВОДСТВА ПОСТОЯННЫХ МАГНИТОВ

1. Способ выделения редкоземельных элементов из шлифотходов от производства постоянных магнитов, включающий в себя растворение шлифотходов в серной кислоте, выделение двойных солей РЗЭ-Na, конверсию двойных солей в гидроксиды РЗЭ, растворение гидроксидов РЗЭ в азотной кислоте, экстракционное разделение по линии Nd-Sm, получение карбонатов средней и тяжелой группы РЗЭ, экстракционное разделение по линии Nd-Pr, осаждение оксалата неодима, получение сверхчистого оксида неодима, нейтрализацию маточника осаждения двойной соли РЗЭ-Na с получением железо-кобальтового кека.
2. Способ по п.1, отличающийся тем, что двойные сульфаты РЗ-Na конвертируют в гидроксиды РЗЭ и затем растворяют в азотной кислоте.
3. Способ по п.1, отличающийся тем, что не проводится отмывка двойных сульфатов РЗ-Na и гидроксидов РЗЭ.
4. Способ по п.1, отличающийся тем, что полученные гидроксиды РЗЭ растворяются в азотной кислоте и направляются на экстракционное разделение.
5. Способ по п.1, отличающийся тем, что переработка маточных растворов осаждения двойных сульфатов РЗ-Na осуществляется осаждением железо-кобальтового кека с последующей сушкой и прокалкой его.
6. Способ по п.1, отличающийся тем, что шлифотходы при растворении не проходят термообработку.
7. Способ по п.1, отличающийся тем, что при экстракционном разделении РЗЭ сначала ведется деление по линии Nd-Sm из сильнокислых сред, а затем по линии Nd-Pr, причем исходным раствором для второй стадии разделения является нейтрализованный рафинат первой стадии.